Composant d‘induction magnétique (1A ; 1B ; 1C) comportant un feuillard métallique, qui a été découpé de manière à former un circuit d’induction magnétique plan (10), ledit circuit d’induction magnétique plan (10) étant enrobé d’une résine, qui est appliquée sur ledit circuit d’induction magnétique plan (10), de manière à former un enrobage (11) diélectrique, qui recouvre entièrement les deux faces (100 ; 101) et les tranches (102) du circuit d’induction magnétique plan (10), y compris les arêtes (103) à la jonction entre chaque face et chaque tranche, à l’exception éventuellement d’une ou plusieurs zones (10a ; 10b) de connexion électrique du circuit d’induction magnétique plan (10). Composant d‘induction magnétique selon la revendication 1, caractérisé en ce que l’enrobage (11) est multicouche. Composant d‘induction magnétique selon la revendication 1 ou 2, caractérisé en ce que ladite résine est une résine photodurcissable. Composant d‘induction magnétique selon l’une quelconque des revendications 1 à 3, dans lequel la résine comporte des charges en matière inorganique. Composant d‘induction magnétique selon la revendication 4, dans lequel les charges en matière inorganique sont sectionnées parmi la liste suivante : dioxyde de silicium (Si0 2 ) et/ou alumine (Al 2 O 3 ) et/ou nitrure de bore (h-BN), et/ou carbure de silicium (SiC), et/ou dioxyde de titane (TiO 2 ). Composant d‘induction magnétique selon l’une quelconque des revendications 1 à 5, dans lequel la résine comporte des charges ferroïques comme du titanate de baryum (BaTiO 3 ). Composant d‘induction magnétique selon l’une quelconque des revendications 1 à 6, dans lequel le circuit d’induction magnétique plan (10) forme une spire ou un enroulement de plusieurs spires en forme de spirale. Composant d‘induction magnétique selon l’une quelconque des revendications 1 à 6, dans lequel le circuit d’induction magnétique plan (10) forme un serpentin à plat. Inductance planaire comportant au moins un composant d’induction magnétique selon l’une quelconque des revendications 1 à 8. Transformateur électrique comportant au moins un composant d’induction magnétique (1) selon l’une quelconque des revendications 1 à 8. Transformateur électrique selon la revendication 10, comportant un empilement (20) d’au moins un circuit d’induction magnétique plan (10’) et d’au moins deux composants d’induction magnétique (1) selon l’une quelconque des revendications 1 à 8, ledit circuit d’induction magnétique plan (10’) étant pris en sandwich entre lesdits composants d’induction magnétique (1). Procédé de fabrication d’un composant d‘induction magnétique (1A ; 1B ; 1C) comprenant l’application d’une résine sur un feuillard métallique, qui a été préalablement découpé de manière à former un circuit d’induction magnétique plan (10), et la réticulation de ladite résine de manière à former un enrobage (11) diélectrique, qui recouvre entièrement les deux faces (100 ; 101) et les tranches (102) du circuit d’induction magnétique plan (10), y compris les arêtes (103) à la jonction entre chaque face et chaque tranche, à l’exception éventuellement d’une ou plusieurs zones (10a ; 10b) de connexion électrique du circuit d’induction magnétique plan (10). Procédé selon la revendication 12, dans lequel la résine est photodurcissable et la réticulation est réalisée au moins en irradiant la résine au moyen d’un rayonnement lumineux. Procédé selon l’une quelconque des revendications 12 à 13, dans lequel l’enrobage (11) est un enrobage multicouche obtenu par formation itérative de plusieurs couches superposées de résine réticulée. Procédé selon l’une quelconque des revendications 12 à 14, dans lequel la résine est déposée sous forme liquide par pulvérisation sur le circuit d’induction magnétique plan (10). Procédé selon la revendication 15, comprenant la succession d’étapes suivantes : (a) pulvérisation de la résine sur les deux faces (100 ; 101), les tranches (102) et les arêtes (103) à la jonction entre chaque face et chaque tranche du le circuit d’induction magnétique plan (10), (b) réticulation de ladite résine, de manière à former une couche d’enrobage diélectrique recouvrant entièrement les deux faces (100 ; 101) et les tranches (102) du circuit d’induction magnétique plan (10), y compris les arêtes (103) à la jonction entre chaque face et chaque tranche, à l’exception éventuellement d’une ou plusieurs zones (10a ; 10b) de connexion électrique du circuit d’induction magnétique plan (10). Procédé selon la revendication 16, dans lequel la succession d’étapes (a) et (b) est réitérée plusieurs fois de manière à former une couche d’enrobage supplémentaire à chaque itération. Procédé selon l’une quelconque des revendications 12 à 14 au cours duquel on immerge, dans un bain de résine liquide, le circuit d’induction magnétique plan (10) obtenu par découpe d’un feuillard métallique, et on procède à une réticulation de la résine pendant que le circuit d’induction magnétique plan (10) est immergé, de manière à obtenir un enrobage (11) diélectrique qui recouvre entièrement les deux faces (100 ; 101) et les tranches (102) du circuit d’induction magnétique plan (10), y compris les arêtes (103) à la jonction entre chaque face et chaque tranche, à l’exception éventuellement d’une ou plusieurs zones (10a ; 10b) de connexion électrique du circuit d’induction magnétique plan (10). Procédé selon la revendication 18, dans lequel la réticulation de la résine est obtenue en réalisant plusieurs opérations de réticulation successives et en déplaçant le circuit d’induction magnétique plan (10) dans le bain de résine liquide avant chaque opération de réticulation, de manière à former, à chaque opération de réticulation, une couche additionnelle de l’enrobage (11) multicouche. Procédé selon la revendication 18 ou 19, dans lequel pour obtenir un enrobage complet du circuit d’induction magnétique plan (10), on réalise, dans une première phase, un enrobage partiel du circuit d’induction magnétique plan (10) immergé dans le bain de résine, par réticulation de la résine, ledit enrobage partiel recouvrant entièrement au moins l’une des faces (100) du circuit d’induction magnétique plan (10), puis dans une deuxième phase on retourne le circuit d’induction magnétique plan (10) et on termine l’enrobage du circuit d’induction magnétique plan (10) immergé dans le bain de résine, par réticulation de la résine, de manière à recouvrir entièrement au moins l’autre face (101) du circuit d’induction magnétique plan (10) et à obtenir un enrobage final recouvrant entièrement les deux faces (100 ; 101) et les tranches (102) du circuit d’induction magnétique plan (10), y compris les arêtes (103) à la jonction entre chaque face et chaque tranche, à l’exception éventuellement d’une ou plusieurs zones (10a ; 10b) de connexion électrique du circuit d’induction magnétique plan (10). Procédé selon l’une quelconque des revendication 18 à 20, dans lequel la résine est une photodurcissable et la réticulation de la résine est réalisée au moins en irradiant le bain de résine liquide au moyen d’un rayonnement lumineux. Procédé selon la revendication 13 ou 21, dans lequel la résine est de surcroît thermodurcissable et on expose également le composant d‘induction magnétique (1A ; 1B ; 1C) à une source de chaleur, afin d’obtenir une réticulation plus complète de la résine.